REVENDICATIONS 1. Procédé de séparation du cobalt de solutions acides de nickel et de cobalt, pour former un composé de nickel de pureté élevée, caractérisé en ce qu'on ajoute de l'ammoniac à la solution en quantité suffisante pour former un précipité contenant du cobalt et un sel acide d'ammonium soluble en maintenant pratiquement la totalité du nickel en solution, la quantité d'ammoniac étant telle que la concentration du sel acide d'ammonium forme par réaction avec la solution soit inférieure à celle à laquelle la précipitation du cobalt est pratiquement empochée, on sépare le précipité contenant le cobalt de la solution, puis on récupère un composé de nickel de ladite solution. 2. Procédé selon la revendication 1, caractérisé en ce qu'on maintient la concentration du sel acide d'ammonium formé dans la solution en-dessous de 0,3 ion-gramme par litre d'ammonium pour obtenir une teneur élevée en cobalt dans le précipité, on sépare le précipité contenant le cobalt de la solution, puis on récupère un composé de nickel très enrichi dans la solution. 3. Procédé selon la revendication 2, caractérisé en ce après élimination de la solution du précipité contenant le cobalt, on chauffe la solution à une température élevée d'au moins environ 500C. pour former un précipité additionnel contenant du cobalt, on sépare ce précipité de la solution, puis on récupère un composé de nickel très enrichi dans cette solution. 4. Procédé selon la revendication 2, caractérisé en ce que la quantité d'ammoniac qu'on ajoute à la solution est comprise entre environ 2 et 6 moles d'ammoniac pour 1 mole de nickel en solution. 5. Procédé selon la revendication 2, caractérisé en ce qu'on maintient la concentration des ions ammonium correspondant au sel d'ammonium dans la solution en-dessous de 0,3 ion-gramme/litre, en mettant cette solution au contact d'une quantité de substance apportant des ions hydroxyles suffisante pour maintenir la concentration en ions ammonium en-dessous de ladite concentration. 6. Procédé selon la revendication 5, caractérisé en ce utilise une quantité de substance apportant des ions hydroxyles suffisante pour maintenir la concentration des ions ammonium du sel acide ammonium en-dessous de 0,1 ion-gramme/litre et en ce que la quantité d'ammoniac ajoutée à la solution est comprise entre environ 3 et 5 noies d'ammoniac par mole de nickel. 7. Procédé selon la revendication 5, caractérisé en ce qu T on choisit la substance apportant des ions hydroxyles parmi les échangeurs anioniques, les hydroxydes alcalins et les hydroxydes alcalino-terreux. 8. Procédé selon la revendication 1, caractérisé en ce que la solution traitée est une solution acide de nickel et de cobalt contenant de l'acide sulfurique, nitrique, chlorhydrique ou acétique. 9. Procédé de séparation de nickel de solutions acides de nickel et de cobalt pour former un composé de nickel très enrichi, caractérisé en ce que, on ajoute de l'ammoniac à cette solution en quantité suffisante pour former un précipité contenant du cobalt, formant ainsi un sel acide d'ammonium par réaction avec l'anion de l'acide présent et l'anion de l'acide correspondant à la quantité de cobalt précipitée, en maintenant pratiquement la totalité du nickel en solution, on ajoute ensuite à cette solution contenant le précipité contenant du cobalt, une quantité de substance apportant des ions hydroxyles suffisante pour transformer pratiquement le sel acide d'ammonium en ammoniaque, en eau et en un sel neutre, la quantité de cette substance apportant des ions hydroxyles étant au moins suffisante pour maintenir la concentration en ions ammonium du sel acide d'ammonium en-dessous de 0,) ion-gramme/litre, on sépare le précipité contenant le cobalt de la solution, puis on récupère un composé de nickel très enrichi à partir de cette solution. 10. Procédé selon la revendication 9, caractérisé en ce qu' après élimination de la solution du précipité contenant le cobalt, on chauffe la solution à une température élevée d'au moins 5000. environ pour former un précipité additionnel contenant du cobalt, on sépare ce précipité de la solution, puis on récupère un composé de nickel très enrichi à partir de cette solution. 11. Procédé selon la revendication 9, caractérisé en ce que la quantité d'ammoniac ajoutée à la solution est comprise entre environ 2 et 6 moles d'ammoniac pour 1 mole de nickel en solution. 12. Procédé selon la revendication 11, caractérisé en ce que la quantité de substance apportant des ions hydroxyles correspond à la quantité stoechiométrique maintenant la concentration des ions ammonium du sel acide d'ammonium en-dessous de 0,1 iongramme/litre, et en ce que la quantité d'ammoniac ajoutée à la solution est comprise entre environ 5 et 5 moles d'ammoniac par mole de nickel. 13. Procédé selon la revendication 9, caractérisé en ce qu'on choisit la substance apportant des ions hydroxyles parmi les échangeurs anioniques, les hydroxydes de métaux alcalins et les hydroxydes de métaux alcalino-terreux. 14. Procédé selon la revendication 9, caractérisé en ce que la solution traitée est une solution acide de nickel et de cobalt contenant de l'acide sulfurique, de l'acide nitrique, de acide chlorhydrique ou de l'acide acétique. 15. Procédé de préparation d'un dérivé de nickel de pureté élevée, caractérisé en ce qu'il consiste, à apporter une solution acide de nickel et de cobalt contenant environ 10 à 75 gXl de nickel et 0,1 à 30 g/l de cobalt, à ajouter à cette solution une quantité déterminée d'ammoniac comprise entre environ 2 et 6 moles d'ammoniac pour 1 mole de nickel, pour élever le pH à environ 8 à 11 et former un précipité contenant du cobalt, en formant ainsi un sel acide d'ammonium par réaction avec l'anion de l'acide libre présent et l'anion de l'acide correspondant pratiquement à la quantité de cobalt précipitée, en maintenant la totalité du nickel en solution, puis à ajouter à cette solution contenant le précipité contenant du cobalt, une quantité d'une substance apportant des ions hydroxyles, suffisante pour transformer pratiquement le sel acide d'ammonium en ammoniaque, en eau et en un sel neutre, la quantité de cette substance apportant des ions hydroxyles étant suffisante pour maintenir la concentration des ions ammonium du sel acide d'ammonium en-dessous de 0,1 ion-gramme/litre, à séparer le précipité de cobalt de la solution, à chauffer la solution à une température comprise entre environ 500C. et son point d'ébullition, pour former un second précipité, et à séparer ce second précipité en formant ainsi une solution de nickel de pureté élevée, caractérisée par un rapport élevé du nickel au cobalt. 16. Procédé selon la revendication 15, caractérisé en ce que la quantité d'ammoniac ajoutée est d'environ 3 à 5 moles d 'ammo- niac pour 1 mole de nickel. 17. Procédé selon la revendication 16, caractérisé en ce que la solution acide contenant du nickel et du cobalt contient de l'acide sulfurique, nitrique, chlorhydrique ou acétique. 18. Procédé selon la revendication 15, caractérisé en ce qu'on recycle le second précipité contenant du cobalt pour le dissoudre dans la solution de nickel et de cobalt de départ avant d'ajouter de l'ammoniac à cette solution.